많은 다양한 이유로 윈도우의 외측에 윈도우 필름이 부착된다. 예를 들면, 부착된 필름은 윈도우를 보호하며 윈도우가 충격을 받았을 때 유리가 부서지는 것을 방지해 준다. 윈도우 필름은 또한 특정 파장에서 광선을 반사하거나 흡수하기 위하여 태양 제어 목적으로도 사용된다. 일반적으로, 윈도우 필름은, 예를 들면, 미국 특허 제 6,773,778 호에 개시되어 있는 바와 같이, 윈도우의 외측 표면상에 하드 코트층(hard coat layer)으로 제공되는 베이스 필름 또는 필름 라미네이트를 포함한다.하드 코트층이 적용되는 필름 표면은, 경우에 따라서는, 부수적으로는 필름의 표면과 그의 표면상에 제공된 하드 코트층사이의 접착성을 개선하기 위하여 산화법 또는 조면화 방법(roughening method)으로 표면처리할 수 있다.그러나, 미국 특허 제 6,773,778 호에 기술되어 있는 바와 같은 외장형 윈도우 필름은 전형적으로는, 이후에 기술되는 바와 같이 개선된 ASTM D 3359에 따른 테이프 시험법에 의해 측정하였을 때 하드 코트와 베이스 필름 재료사이의 접착성이 상실됨으로 인하여, ASTM G 155에 따라 아틀라스 제논 내후도시험기(Atlas Xenon Weatherometer)내에서 순환시켰을 때 600 내지 900시간내에 나빠진다. 이는 약 18개월 내지 24개월의 필름의 가사수명에 상당하며, 그 지점에서 필름은 베이스 기재에 대한 하드 코트 접착성의 상실에 기인하여 나빠질 수 있다. 바꾸어 말하면, 보호용 하드 코트가 균열을 일으켜 베이스 시트로부터 벗겨지기 시작한다. 결과적으로, 윈도우 필름을 교체해야만 하며, 이는 특히 높은 곳에 위치한 윈도우에 부착되어 있는 경우에는 힘든 작업일 수 있다.WO 2009/087575 호[미국 특허 공개 제 2011/0027553 호]는, 베이스 재료의 일면상에, 프라이머 층 또는 언더코트 층(undercoat layer) 위쪽에 적용된 폴리우레탄 아크릴레이트 올리고머 하드 코트가 제공된 매우 두꺼운 아크릴계 프라이머 층 또는 언더코트 층을 가진 윈도우 필름을 기술하고 있다. 이러한 윈도우 필름은 종래의 윈도우 필름과 비교하였을 때 기후에 대해 증가된 내성을 가지지만, 이러한 윈도우는 고가의 2-코트 시스템을 사용하며 전형적으로는 가속 기후 시험기간 동안 약 4년의 가사수명에 상당하는 단지 약 2700시간 내지 3000시간 동안만 유지된다.미국 특허 공개 제 2003/0036604 호는 아크릴레이트 폴리이소시아네이트 및 하이드록실-함유 (메트)아크릴레이트 공중합체로 이루어진 이중-경화성 수지(dual-curable resin)를 기본으로 하는 언더코트 층을 기술하고 있다. 그러나, 이러한 코팅은 내스크레치성이 아니며, 윈도우 필름내에서 약 1800시간 미만의 내후성을 유발한다.효율을 개선하고 비용을 낮추려는 끊임없는 수요에 비추어 볼 때, 본 기술분야에서 필요로 하는 것은 베이스 시트에 대한 하드 코트의 증가된 접착성과 향상된 내후성 및 가사 수명을 갖고 2가지의 코팅 시스템에 대한 수요가 제거된, 즉, 단지 베이스 시트상에 하드 코트 재료의 단일의 코팅만을 포함하는 외장형 윈도우 필름 라미네이트이다.
이 문장들은 임의의 순서로 섞여 있습니다. 모든 문장을 활용하여 원본 단락의 순서와 내용을 올바른 순서로 재구성하세요.
#문장 리스트: ['바꾸어 말하면, 보호용 하드 코트가 균열을 일으켜 베이스 시트로부터 벗겨지기 시작한다.', '많은 다양한 이유로 윈도우의 외측에 윈도우 필름이 부착된다.', '이러한 윈도우 필름은 종래의 윈도우 필름과 비교하였을 때 기후에 대해 증가된 내성을 가지지만, 이러한 윈도우는 고가의 2-코트 시스템을 사용하며 전형적으로는 가속 기후 시험기간 동안 약 4년의 가사수명에 상당하는 단지 약 2700시간 내지 3000시간 동안만 유지된다.미국 특허 공개 제 2003/0036604 호는 아크릴레이트 폴리이소시아네이트 및 하이드록실-함유 (메트)아크릴레이트 공중합체로 이루어진 이중-경화성 수지(dual-curable resin)를 기본으로 하는 언더코트 층을 기술하고 있다.', '윈도우 필름은 또한 특정 파장에서 광선을 반사하거나 흡수하기 위하여 태양 제어 목적으로도 사용된다.', '결과적으로, 윈도우 필름을 교체해야만 하며, 이는 특히 높은 곳에 위치한 윈도우에 부착되어 있는 경우에는 힘든 작업일 수 있다.WO 2009/087575 호[미국 특허 공개 제 2011/0027553 호]는, 베이스 재료의 일면상에, 프라이머 층 또는 언더코트 층(undercoat layer) 위쪽에 적용된 폴리우레탄 아크릴레이트 올리고머 하드 코트가 제공된 매우 두꺼운 아크릴계 프라이머 층 또는 언더코트 층을 가진 윈도우 필름을 기술하고 있다.', '그러나, 이러한 코팅은 내스크레치성이 아니며, 윈도우 필름내에서 약 1800시간 미만의 내후성을 유발한다.효율을 개선하고 비용을 낮추려는 끊임없는 수요에 비추어 볼 때, 본 기술분야에서 필요로 하는 것은 베이스 시트에 대한 하드 코트의 증가된 접착성과 향상된 내후성 및 가사 수명을 갖고 2가지의 코팅 시스템에 대한 수요가 제거된, 즉, 단지 베이스 시트상에 하드 코트 재료의 단일의 코팅만을 포함하는 외장형 윈도우 필름 라미네이트이다.', '일반적으로, 윈도우 필름은, 예를 들면, 미국 특허 제 6,773,778 호에 개시되어 있는 바와 같이, 윈도우의 외측 표면상에 하드 코트층(hard coat layer)으로 제공되는 베이스 필름 또는 필름 라미네이트를 포함한다.하드 코트층이 적용되는 필름 표면은, 경우에 따라서는, 부수적으로는 필름의 표면과 그의 표면상에 제공된 하드 코트층사이의 접착성을 개선하기 위하여 산화법 또는 조면화 방법(roughening method)으로 표면처리할 수 있다.그러나, 미국 특허 제 6,773,778 호에 기술되어 있는 바와 같은 외장형 윈도우 필름은 전형적으로는, 이후에 기술되는 바와 같이 개선된 ASTM D 3359에 따른 테이프 시험법에 의해 측정하였을 때 하드 코트와 베이스 필름 재료사이의 접착성이 상실됨으로 인하여, ASTM G 155에 따라 아틀라스 제논 내후도시험기(Atlas Xenon Weatherometer)내에서 순환시켰을 때 600 내지 900시간내에 나빠진다.', '이는 약 18개월 내지 24개월의 필름의 가사수명에 상당하며, 그 지점에서 필름은 베이스 기재에 대한 하드 코트 접착성의 상실에 기인하여 나빠질 수 있다.', '예를 들면, 부착된 필름은 윈도우를 보호하며 윈도우가 충격을 받았을 때 유리가 부서지는 것을 방지해 준다.']